НОВЫЙ СПОСОБ ПОЛУЧЕНИЯ ОСАЖДЕННЫХ ДИОКСИДОВ КРЕМНИЯ

1. Способ получения осажденного диоксида кремния определенного типа, который включает реакцию силиката по меньшей мере с одной кислотой, посредством которой получают суспензию диоксида кремния, последующее разделение и высушивание данной суспензии, при этом реакцию силиката по меньшей мере с одной кислотой проводят следующим образом:
(i) образуют содержащее воду исходное сырье с pH от 2 до 5, предпочтительно от 2,5 до 5,
(ii) в указанное исходное сырье одновременно добавляют силикат и кислоту таким образом, чтобы поддерживать pH реакционной среды в диапазоне от 2 до 5, предпочтительно от 2,5 до 5,
(iii) прекращают добавление кислоты, при этом продолжая добавление силиката в реакционную среду до тех пор, пока не будет получено значение pH в реакционной среде от 7 до 10, предпочтительно от 7,5 до 9,5,
(iv) в реакционную среду одновременно добавляют силикат и кислоту таким образом, чтобы поддерживать pH реакционной среды в диапазоне от 7 до 10, предпочтительно от 7,5 до 9,5,
(v) прекращают добавление силиката, при этом продолжая добавление кислоты в реакционную среду до тех пор, пока не будет получено значение pH в реакционной среде от 2,5 до 5,3, предпочтительно от 2,8 до 5,2,
(vi) реакционную среду приводят в контакт с кислотой и силикатом таким образом, чтобы поддерживать pH реакционной среды
в диапазоне от 2,5 до 5,3, предпочтительно от 2,8 до 5,2,
при этом в способе
- по меньшей мере в одной части этапа (ii)
и/или
- на этапе (vi)
применяемая кислота представляет собой концентрированную кислоту, предпочтительно выбранную из группы, состоящей из серной кислоты с концентрацией по меньшей мере 80 вес.%, в частности, по меньшей мере 90 вес.%, уксусной кислоты или муравьиной кислоты с концентрацией по меньшей мере 90 вес.%, азотной кислоты с концентрацией по меньшей мере 60 вес.%, фосфорной кислоты с концентрацией по меньшей мере 75 вес.%, соляной кислоты с концентрацией по меньшей мере 30 вес.%.
2. Способ по п. 1, отличающийся тем, что после того, как реакционная среда была приведена в контакт с кислотой и силикатом на этапе (vi), в полученную реакционную среду добавляют щелочное средство, предпочтительно силикат, таким образом, чтобы повысить pH реакционной среды до значения от 4,7 до 6,3, предпочтительно от 5,0 до 5,8.
3. Способ получения осажденного диоксида кремния определенного типа, который включает реакцию силиката по меньшей мере с одной кислотой, посредством которой получают суспензию диоксида кремния, последующее разделение и высушивание данной суспензии, при этом реакцию силиката по меньшей мере с одной кислотой проводят следующим образом:
(i) образуют содержащее воду исходное сырье с pH от 2 до 5, предпочтительно от 2,5 до 5,
(ii) в указанное исходное сырье одновременно добавляют силикат и кислоту таким образом, чтобы поддерживать pH реакционной среды в диапазоне от 2 до 5, предпочтительно от 2,5 до 5,
(iii) прекращают добавление кислоты, при этом продолжая добавление силиката в реакционную среду до тех пор, пока не будет получено значение pH в реакционной среде от 7 до 10, предпочтительно от 7,5 до 9,5,
(iv) в реакционную среду одновременно добавляют силикат и кислоту таким образом, чтобы поддерживать pH реакционной среды в диапазоне от 7 до 10, предпочтительно от 7,5 до 9,5,
(v) прекращают добавление силиката, при этом продолжая добавление кислоты в реакционную среду до тех пор, пока не будет получено значение pH в реакционной среде от 2,5 до 5,3, предпочтительно от 2,8 до 5,2,
(vi) реакционную среду приводят в контакт с кислотой и силикатом таким образом, чтобы поддерживать pH реакционной среды в диапазоне от 2,5 до 5,3, предпочтительно от 2,8 до 5,2,
при этом в способе, по меньшей мере в одной части этапа (ii), применяемая кислота представляет собой концентрированную кислоту, предпочтительно выбранную из группы, состоящей из серной кислоты с концентрацией по меньшей мере 80 вес.%, в частности, по меньшей мере 90 вес.%, уксусной кислоты или муравьиной кислоты с концентрацией по меньшей мере 90 вес.%, азотной кислоты с концентрацией по меньшей мере 60 вес.%, фосфорной кислоты с концентрацией по меньшей мере 75 вес.% или соляной кислоты с концентрацией по меньшей мере 30 вес.%.
4. Способ по п. 3, отличающийся тем, что после того, как реакционная среда была приведена в контакт с кислотой и силикатом на этапе (vi), в полученную реакционную среду добавляют щелочное средство, предпочтительно силикат, таким образом, чтобы повысить pH реакционной среды до значения от 4,7 до 6,3, предпочтительно от 5,0 до 5,8.
5. Способ по любому из пп. 3 и 4, отличающийся тем, что на этапе (ii) кислота, применяемая после достижения температуры застывания в реакционной среде, представляет собой концентрированную кислоту, предпочтительно выбранную из группы, состоящей из серной кислоты с концентрацией по меньшей мере 80 вес.%, в частности, по меньшей мере 90 вес.%, уксусной кислоты или муравьиной кислоты с концентрацией по меньшей мере 90 вес.%, азотной кислоты с концентрацией по меньшей мере 60 вес.%, фосфорной кислоты с концентрацией по меньшей мере 75 вес.% или соляной кислоты с концентрацией по меньшей мере 30 вес.%.
6. Способ по любому из пп. 3 и 4, отличающийся тем, что на этапе (ii) кислота, применяемая через x минут, отсчитываемых от начала указанного этапа, причем x составляет от 10 до 25, представляет собой концентрированную кислоту, предпочтительно выбранную из группы, состоящей из серной кислоты с концентрацией по меньшей мере 80 вес.%, в частности, по меньшей мере 90 вес.%, уксусной кислоты или муравьиной кислоты с концентрацией по меньшей мере 90 вес.%, азотной кислоты с концентрацией по меньшей мере 60 вес.%, фосфорной кислоты с концентрацией по меньшей мере 75 вес.% или соляной кислоты с концентрацией по меньшей мере 30 вес.%.
7. Способ по любому из пп. 3 и 4, отличающийся тем, что кислота, применяемая по меньшей мере на одном из этапов (iv)-(vi), представляет собой концентрированную кислоту, предпочтительно выбранную из группы, состоящей из серной кислоты с концентрацией по меньшей мере 80 вес.%, в частности, по меньшей мере 90 вес.%, уксусной кислоты или муравьиной кислоты с концентрацией по меньшей мере 90 вес.%, азотной кислоты с концентрацией по меньшей мере 60 вес.%, фосфорной кислоты с концентрацией по меньшей мере 75 вес.% или соляной кислоты с концентрацией по меньшей мере 30 вес.%.
8. Способ по любому из пп. 3 и 4, отличающийся тем, что кислота, применяемая на этапах (iv)-(vi), представляет собой концентрированную кислоту, предпочтительно выбранную из группы, состоящей из серной кислоты с концентрацией по меньшей мере 80 вес.%, в частности, по меньшей мере 90 вес.%, уксусной кислоты или муравьиной кислоты с концентрацией по меньшей мере 90 вес.%, азотной кислоты с концентрацией по меньшей мере 60 вес.%, фосфорной кислоты с концентрацией по меньшей мере 75 вес.% или соляной кислоты с концентрацией по меньшей мере 30 вес.%.
9. Способ по одному из пп. 1-4, отличающийся тем, что указанная концентрированная кислота представляет собой серную кислоту с концентрацией по меньшей мере 80 вес.%, предпочтительно по меньшей мере 90 вес.%.
10. Способ по одному из пп. 1-4, отличающийся тем, что указанная концентрированная кислота представляет собой серную кислоту с концентрацией от 90 вес.% до 98 вес.%.
11. Способ по одному из пп. 1-4, отличающийся тем, что этап
(i) включает добавление в воду кислоты с тем, чтобы получить значение pH в образованном таким образом исходном сырье от 2 до 5, предпочтительно от 2,5 до 5, в частности, от 3,0 до 4,5.
12. Способ по одному из пп. 1-4, отличающийся тем, что высушивание проводят путем распыления.